"櫛型ポリマーであって、モルパーセンテージで表される下記構成要素:a60から90のアクリル酸および/またはメタクリル酸、および優先的にはアクリル酸およびメタクリル酸、b式:R-EOm-POn-R’の10から40のモノマー式中:-mおよびnは、150以下のゼロではない整数であり、-EOおよびPOは、エチレンオキシドおよびプロピレンオキシドをそれぞれ示し、-Rはメタクリレート官能基を示し、-R’はヒドロキシ基を示す。より成ることを特徴とする、前記櫛型ポリマー。請求項1に記載のポリマーであって、GPCにより決定される1,000,000から6,000,000g/molの間の重量平均モル質量を示すことを特徴とする、前記ポリマー。水および請求項1または2のいずれか一項に記載の櫛型ポリマーを含有することを特徴とする、水溶液。請求項3に記載の溶液であって、この溶液の総重量に対して前記櫛型ポリマーの乾燥重量で10から45の乾燥抽出分を示すことを特徴とする、前記溶液。請求項4に記載の溶液であって、優先的にメタアクリル酸、およびエチルおよび/またはブチルアクリレートから選ばれるこのメタアクリル酸のエステルで構成されたASE型のエマルション膨張性アルカリエマルション、またはHASE型のエマルション疎水性修飾アルカリ可溶性エマルションである別のレオロジー添加剤を含有することを特徴とする、前記溶液。紙塗工分散液における前記分散液の剪断減粘剤としての、請求項1または2のいずれか一項に記載の櫛型ポリマーの使用。請求項1または2のいずれか一項に記載の櫛型ポリマーを含有する、塗工分散液。請求項7に記載の分散液であって:a100乾燥重量部の無機物質に対して3乾燥重量部から20乾燥重量部の、優先的には5乾燥重量部から15乾燥重量部の結合剤と、b100乾燥重量部の無機物質に対して0.1から2乾燥重量部の、優先的には0.1乾燥重量部から1.5乾燥重量部の櫛型ポリマーと、c塗工分散液の総重量に対して重量で20から80の間の量の水を含有することを特徴とする、前記分散液。請求項7または8のいずれか一項に記載の分散液であって、殺生物剤、消泡剤、蛍光増白剤および蛍光増白媒体から選ばれる他の添加剤を含有することを特徴とする、前記分散液。請求項7から9のいずれか一項に記載の分散液であって、無機物質が天然または合成炭酸カルシウム、カオリン、タルクおよびこれらの物質の混合物より選択されることを特徴とする、前記分散液。請求項7から10に記載の分散液であって、結合剤が水溶性結合剤および特にデンプンの中から、またはスチレン-アクリル系およびスチレンブタジエンなどの合成ラテックスポリマー結合剤もしくはその混合物、またはそれら結合剤の混合物の中から選ばれることを特徴とする、前記分散液。請求項7から11のいずれか一項に記載の分散液であって、20重量から35重量の水を含有することを特徴とする、前記分散液。平判のための塗工方法であって、前記平判表面への請求項7から12のいずれか一項に記載の分散液の塗布による、前記塗工方法。現在、予想外かつ非常に有利な方法で、出願人は、ヒドロキシ基によって終端された側鎖への移動により、新規で、しかもアルコキシ末端を持ちながらもきわめて顕著なACAV粘度低下のある従来技術の櫛型ポリマーによって達成されたものに匹敵するレベルの保水性およびブルックフィールド商標粘度の維持もできる構造につながることを証明した。このような置換を側鎖の末端基のレべルで行うことに誰も想到したことはなく、この選択が上記の塗工条件でこのような恩恵につながることが予測ができる要因もなかった。結果として、および同様の櫛型ポリマーでありながら従来技術によるアルコキシ基によって終端された側鎖を有する同様櫛型ポリマーの観点から見ると、本発明のポリマーは:-少なくとも同等である保水剤、-比較可能なレベルにて、低剪断勾配下で粘度を上昇させることができる薬剤、-高剪断勾配下で粘度をかなり低下させるという意味で、剪断減粘剤のように作用する。増加した乾燥抽出分を含む塗工分散液中での使用に完全に適していて、および/または平判へ高速塗布することを目的とした、今後利用可能なレオロジー添加剤がある。末端アルコキシ基の側鎖上のヒドロキシ基による置換が、メタアクリル系モノマーと共重合されるこのようなマクロモノマーの製造を可能にする非常に特異的な技術によって可能になることを指摘することは重要である。この技術は、米国特許第6034208号明細書の主題である。この特許に関連する技術領域はコンクリートおよびセメントの技術領域であることに注目することが重要である:出願人は自分の分野から非常に離れた分野の技術的解決策を特定することができたので、出願人の功績はなおさら大きい。最後に、この後者の特許の主題である櫛型ポリマーは、重量平均モル質量が少なくとも1,000,000g/molである本発明のポリマーとは著しく異なる点である、5,000g/molから100,000g/molの間の重量平均モル質量を有することに注目すべきである。また本発明の第1の目的は、上述のポリマーより成る。実際に、この後者のポリマーは、従来技術の櫛型ポリマーを一般的な方式で先に定義した多くのリストによる複数の選択肢からこの定義が生じる限り、特許WO01/96007A1、WO04/044022A1、WO04/041883A1、WO07/069037A1およびWO08/149226A1に記載された構造と比較して新規である。このポリマーは、このはるかに高い重量平均モル質量の結果として、米国特許第6034208号明細書に記載された構造に関しても新規である。本発明の第2の目的は、水およびこのポリマーより成る水溶液にある。第3の目的は、塗工分散液を剪断減粘する機能を有する薬剤としてのこのポリマーの使用に存する。第4の目的は、このポリマーを含有する塗工分散液に存在し、最後の目的はこのような分散液を用いる平判のための塗工工程に存在する。本発明の第1の目的は、モルパーセンテージで表される下記構成要素:a60から90のアクリル酸および/またはメタクリル酸、および優先的にはアクリル酸およびメタクリル酸と、b10から40の式:R-EOm-POn-R’のモノマー式中:-mおよびnは、150以下のゼロではない整数であり、-EOおよびPOは、エチレンオキシドおよびプロピレンオキシドをそれぞれ示し、-Rはメタクリレート官能基を示し、-R’はヒドロキシ基を示す。より成ることを特徴とする櫛型ポリマーである。好ましい、および上記指摘の変形において、モノマーaは、アクリル酸およびメタクリル酸の混合物である。高剪断勾配下での粘度の最大の低下がこの変形によって得られることが証明されている。このポリマーは、GPCによって決定されたような1,000,000から6,000,000g/molの間の重量平均モル質量を示すことも特徴とする。文献WO07/069037A1に記載された測定技法が参照可能である。前記ポリマーは、公知の触媒系および移動剤の存在下における、溶液中での、直接もしくは逆エマルション中での、好適な溶媒中での懸濁もしくは析出中での、従来のフリーラジカル共重合の公知の方法により、または可逆的付加開裂移動ReversibleAdditionFragmentationTransferRAFTとして公知の方法、原子移動ラジカル重合AtomTransferRadicalPolymerizationATRPとして公知の方法、ニトロキシド媒介重合NitroxideMediatedPolymerizationNMP、もしくはなおコバロキシム媒介フリーラジカル重合と呼ばれる方法などの制御ラジカル重合の工程により得られる。ポリマーは酸およびおそらく蒸留形で得られる。ポリマーは、ナトリウムおよびカリウムの水酸化物ならびにこれの混合物より優先的に選択される、1つ以上の中和剤によって部分または完全中和することもできる。本発明の別の目的は、水および上述の櫛型ポリマーを含有することを特徴とする水溶液より成る。この溶液は、これの総重量に対して前記櫛型ポリマーの乾燥重量で10から45の乾燥抽出分を示すことを特徴とする。加えて、ポリマーの水溶液は別のレオロジー添加剤も含有することができ、この添加剤は、優先的にメタアクリル酸ならびにエチルおよび/もしくはブチルアクリレートから選ばれるこのメタアクリル酸のエステルで構成されたASE型のエマルション膨張性アルカリエマルション、またはHASE型のエマルション疎水性修飾アルカリ可溶性エマルションである。この混合物の製造方法は、文献WO08/149226A1に記載されている。本発明の第3の目的は、紙塗工分散液における上述の櫛型ポリマーの、前記分散液の剪断減粘剤としての使用である。すでに説明にしたように、本明細書において剪断減粘特徴とは、ポリマーの側鎖上に末端ヒドロキシ基を有さないこと以外は同じである従来技術の櫛型ポリマーと比べて、前記ポリマーが高剪断勾配下の粘度ACAV粘度低下を可能にすることを意味する。本発明の別の目的は、上述の櫛型ポリマーを含有する塗工分散液である。この分散液は、分散液が:a100乾燥重量部の無機物質に対して3乾燥重量部から20乾燥重量部の、優先的には5乾燥重量部から15乾燥重量部の結合剤と、b100乾燥重量部の無機物質に対して0.1乾燥重量部から2乾燥重量部の、優先的には0.1乾燥重量部から1.5乾燥重量部の櫛型ポリマーと、c塗工分散液の総重量に対して重量で20から80の間の量の水を含有することも特徴とする。出願人は、ここに挙げるものが全部ではないが、当業者が殺生物剤、消泡剤、蛍光増白剤および蛍光増白媒体などの塗工分散液の通常の組成で使用される他の添加剤を次に添加できることを指摘する。分散液は、無機物質が天然または合成炭酸カルシウム、カオリン、タルクおよびこれらの物質の混合物より選択されることも特徴とする。分散液は、結合剤が水溶性結合剤および特にデンプンの中から、またはスチレン-アクリル系およびスチレンブタジエンなどの合成ラテックスポリマー結合剤もしくはこれの混合物、またはこれらの結合剤の混合物の中から選ばれることも特徴とする。最後に、いわゆる高乾燥抽出分分散液に相当する詳細な変形において、分散液は20重量から35重量の水を含有することも特徴とする。本発明の最後の目的は、上記分散液の前記平判の表面への塗布によって平判に塗工する工程より成る。以下の実施例によって、本発明がより良く理解されるが、本発明の範囲を制限しない。この試験は、3つの紙塗工分散液の製造について示し、各分散液は乾燥重量で25の従来技術による櫛型ポリマー試験番号1または本発明による櫛型ポリマー試験番号2および3の、水性エマルションを使用する。この各試験では、塗工分散液であって:-OMYA商標社からハイドロカルブ商標95MEという名称で販売されている、100乾燥重量部の炭酸カルシウムと、-炭酸カルシウムの乾燥重量に対して0.6乾燥重量部の被験ポリマーと、-ダウ商標ケミカルズ社からDL966という名称で販売されている、8乾燥重量部のスチレン-ブタジエンラテックスと、-クラリアント商標社からモウィオール商標4-98という名称で販売されている、0.4乾燥重量部のポリビニルアルコールと、-ランクセス商標社からブランコフォル商標Pという名称で販売されている、0.5乾燥重量部の蛍光増白剤と、から成る塗工分散液が調製される。分散液の乾燥抽出分は総重量の70.5に設定されている。試験番号1は従来技術を示し、67.5モルのアクリル酸、17.5モルのメタクリル酸および15モルの式Iのモノマー式中、m=44、n=0およびR’はメチル基である。より成るポリマーを使用する。試験番号2は、カルボン酸モノマーがアクリル酸およびメタクリル酸の混合物であり、67.5モルのアクリル酸、17.5モルのメタクリル酸および15モルの式Iのモノマー式中、m=30、n=70およびR’はヒドロキシ基である。から形成されたポリマーを用いる、本発明の好ましい変形を示す。試験番号3は本発明を示し、85モルのアクリル酸および15モルの式Iのモノマー式中、m=30、n=70およびR’はヒドロキシ基である。から作られたポリマーを用いる。この3つのポリマーは、約3,000,000g/molの重量平均モル質量を有する。ブルックフィールド商標粘度μBおよびACAV粘度μACAV106秒-1の剪断勾配にて測定は、25°Cにて保水性rH2Oと同様に決定される。粘度の決定および使用される装置については、文献WO07/069037A1およびWO08/149226A1が参照可能である。得られた結果を表1に挙げる。この結果は、本発明のポリマーがブルックフィールド商標粘度および保水性を従来技術と同等のレベルに維持しながら、高剪断勾配下の粘度のきわめて大幅な低下を可能にすることを示している。この利点は、特にこの分散液を平判上に高速で付着させたい場合に、ブレード圧の上昇を補正するのに決定的に重要である。加えて、アクリル酸およびメタクリル酸の混合物を用いる発明の好ましい変形に相当する試験番号2によるポリマーでは、最良の結果が得られる。試験番号4は従来技術を示し、70モルのアクリル酸、15モルのメタクリル酸および15モルの式Iのモノマー式中、m=44、n=0およびR’はメチル基である。より成るポリマーを使用する。試験番号5は従来技術を示し、85モルのメタクリル酸、15モルの式Iのモノマー式中、m=44、n=0およびR’はメチル基である。より成るポリマーを使用する。試験番号6は従来技術を示し、85モルのメタクリル酸、15モルの式Iのモノマー式中、m=110、n=0およびR’はメチル基である。より成るポリマーを使用する。試験番号7はカルボキシル系モノマーがアクリル酸およびメタクリル酸の混合物である本発明の好ましい変形を示し、70モルのアクリル酸、15モルのメタクリル酸および15モルの式Iのモノマー式中、m=15、n=46およびR’はヒドロキシ基である。より成るポリマーを使用する。試験番号8は本発明を示し、85モルのアクリル酸、15モルの式Iのモノマー式中、m=15、n=46およびR’はヒドロキシ基である。より成るポリマーを使用する。この5つのポリマーは、約2,500,000g/molの重量平均モル質量を有する。ブルックフィールド商標μBおよびACAVμACAV粘度106秒-1の剪断勾配にて測定は、25°Cにて保水性rH2Oと同様に決定される。粘度の決定および使用される装置については、文献WO07/069037A1およびWO08/149226A1が参照され得る。得られた結果を表2に示す。表1と同じ結論に達する。最後に、試験番号1から8において、前記溶液の総重量の30重量に等しい乾燥ポリマー抽出分の水溶液の形で、ポリマーを塗工物中に導入したことを付記する。"